(57)【要約】本発明は、ガラス粉末のガラスが酸化物ベースの重量％で以下の成分：２０〜８０重量％ＳｉＯ２、０〜４０重量％Ｎａ２Ｏ、０〜４０重量％Ｋ２Ｏ、０〜４０重量％Ｌｉ２Ｏ、０〜４０重量％ＣａＯ、０〜４０重量％ＭｇＯ、０〜４０重量％Ａｌ２Ｏ３、０〜１重量％Ｐ２Ｏ５、０〜４０重量％Ｂ２Ｏ３、０〜１０重量％ＺｎＯを有し、とりわけ、Ｎａ２Ｏ＋Ｋ２Ｏ＋Ｌｉ２Ｏ＋ＣａＯ＋ＭｇＯの合計が１５〜８０重量％の量とされている炎症を抑えかつ傷を癒す効果のあるガラス粉末に関する。【特許請求の範囲】
【請求項１】
ガラス粉末のガラスが酸化物ベースの重量％で以下の成分：
２０〜８０重量％ＳｉＯ２
０〜４０重量％Ｎａ２Ｏ
０〜４０重量％Ｋ２Ｏ
０〜４０重量％Ｌｉ２Ｏ
０〜４０重量％ＣａＯ
０〜４０重量％ＭｇＯ
０〜４０重量％Ａｌ２Ｏ３
０〜１重量％Ｐ２Ｏ５
０〜４０重量％Ｂ２Ｏ３
０〜１０重量％ＺｎＯ
及び場合により通常量における通常の清澄剤および／または微小要素
を有し、このとき、Ｎａ２Ｏ＋Ｋ２Ｏ＋Ｌｉ２Ｏ＋ＣａＯ＋ＭｇＯの合計が１５〜８０重量％の量とされている、炎症を抑えかつ傷を癒す効果のあるガラス粉末。
【請求項２】
Ｎａ２Ｏ＋Ｋ２Ｏ＋Ｌｉ２Ｏの合計が５〜５０重量％の量とされていることを特徴とする請求項１に記載の炎症を抑えかつ傷を癒す効果のあるガラス粉末。
【請求項３】
ＣａＯ＋ＭｇＯの合計が５〜５０重量％の量とされていることを特徴とする請求項１に記載の炎症を抑えかつ傷を癒す効果のあるガラス粉末。
【請求項４】
ガラス粉末のガラスが酸化物ベースの重量％で以下の成分：
６８〜７５重量％ＳｉＯ２
１０〜２０重量％Ｎａ２Ｏ
５〜１５重量％ＣａＯ
０〜１０重量％ＭｇＯ
０〜３重量％Ａｌ２Ｏ３
及び場合により通常量における通常の清澄剤および／または微小要素
を有する請求項に記載の炎症を抑えかつ傷を癒す効果のあるガラス粉末。
【請求項５】
前記ガラス粉末のガラスは、ＸがＬｉ，Ｎａ，Ｋ，Ｂｅ，Ｍｇ，Ｃａとなることができかつｙ＝１又はｙ＝２であるときに、０〜３０重量％のＸＦｙをさらに有していることを特徴とする請求項１から請求項４のいずれか１項に記載の炎症を抑えかつ傷を癒す効果のあるガラス粉末。
【請求項６】
前記ガラス粉末のガラスは、ＸがＬｉ，Ｎａ，Ｋ，Ｂｅ，Ｍｇ，Ｃａとなることができかつｙ＝１又はｙ＝２であるときに、０〜１０重量％のＸＪｙをさらに有していることを特徴とする請求項１から請求項５のいずれか１項に記載の炎症を抑えかつ傷を癒す効果のあるガラス粉末。
【請求項７】
ガラス粉末のガラスが酸化物ベースの重量％で以下の成分：
２０〜８０重量％ＳｉＯ２
０〜３０重量％Ｎａ２Ｏ
０〜３０重量％Ｋ２Ｏ
０〜３０重量％ＣａＯ
０〜３０重量％ＭｇＯ
０〜３０重量％Ａｌ２Ｏ３
０〜１重量％Ｐ２Ｏ５
０〜４０重量％Ｂ２Ｏ３
及び場合により通常量における通常の清澄剤および／または微小要素
を有する炎症を抑えかつ傷を癒す効果のあるガラス粉末。
【請求項８】
前記ガラス粉末のガラスは、次の元素：Ａｇ，Ｃｕ，Ｚｎ、のグループから選択された重金属イオンをさらに有していることを特徴とする請求項１から請求項７のいずれか１項に記載の炎症を抑えかつ傷を癒す効果のあるガラス粉末。
【請求項９】
前記ガラス粉末のガラスは、重金属を含まず、特にＡｇ，Ｃｕ，Ｚｎを含有していないことを特徴とする請求項１から請求項７のいずれか１項に記載の炎症を抑えかつ傷を癒す効果のあるガラス粉末。
【請求項１０】
平均した前記ガラス粒子の大きさは２０μｍ未満とされていることを特徴とする請求項１から請求項９のいずれか１項に記載の炎症を抑えかつ傷を癒す効果のあるガラス粉末。
【請求項１１】
平均した前記ガラス粒子の大きさは１０μｍ未満とされていることを特徴とする請求項１から請求項９のいずれか１項に記載の炎症を抑えかつ傷を癒す効果のあるガラス粉末。
【請求項１２】
平均した前記ガラス粒子の大きさは５μｍ未満とされていることを特徴とする請求項１から請求項９のいずれか１項に記載の炎症を抑えかつ傷を癒す効果のあるガラス粉末。
【請求項１３】
平均した前記ガラス粒子の大きさは１μｍ未満とされていることを特徴とする請求項１から請求項９のいずれか１項に記載の炎症を抑えかつ傷を癒す効果のあるガラス粉末。
【請求項１４】
化粧品に用いるための請求項１から請求項１３のいずれか１項に記載の炎症を抑えかつ傷を癒す効果のあるガラス粉末。
【請求項１５】
デオドラント製品に用いるための請求項１から請求項１３のいずれか１項に記載の炎症を抑えかつ傷を癒す効果のあるガラス粉末。
【請求項１６】
医療製品ならびに薬品に用いるための請求項１から請求項１３のいずれか１項に記載の炎症を抑えかつ傷を癒す効果のあるガラス粉末。
【請求項１７】
プラスチック及びポリマーに用いるための請求項１から請求項１３のいずれか１項に記載の炎症を抑えかつ傷を癒す効果のあるケイ酸塩ガラス粉末。
【請求項１８】
衛生紙製品の分野に用いるための請求項１から請求項１３のいずれか１項に記載の炎症を抑えかつ傷を癒す効果のあるガラス粉末。
【請求項１９】
食品に用いるための請求項１から請求項１３のいずれか１項に記載の炎症を抑えかつ傷を癒す効果のあるガラス粉末。
【請求項２０】
洗浄剤に用いるための請求項１から請求項１３のいずれか１項に記載の炎症を抑えかつ傷を癒す効果のあるガラス粉末。
【請求項２１】
発汗抑制製品に用いるための請求項１から請求項１３のいずれか１項に記載の炎症を抑えかつ傷を癒す効果のあるガラス粉末。
【請求項２２】
塗料及びラッカに用いるための請求項１から請求項１３のいずれか１項に記載の炎症を抑えかつ傷を癒す効果のあるガラス粉末。
【請求項２３】
皮膚に対する刺激による反応、急性及び慢性の傷を処置するための製品に用いるための請求項１から請求項１３のいずれか１項に記載の炎症を抑えかつ傷を癒す効果のあるガラス粉末。
【発明の詳細な説明】
【技術分野】
【０００１】
本発明は、抗菌性で炎症を抑えかつ傷を癒すガラス粉末に関する。
【背景技術】
【０００２】
炎症を抑えて傷を癒すガラスは、以下の文献から公知となっている：
米国特許第５，８３４，００８号明細書（特許文献１）
国際公開第００／１５１６７号パンフレット（特許文献２）
国際公開第００／６６０８６号パンフレット（特許文献３）
【０００３】
炎症を抑えてしかも傷を癒すガラスないし斯かるガラスからなるガラス粉末は、従来技術によれば全て生体活性ガラスを含有している。
【０００４】
上記の文献から公知の炎症を抑える効果を持つ生体活性ガラスの場合、生体活性ガラスは１重量％を上回るかなりの割合のリンを含んでいる。
【０００５】
基本的に重要な生体活性ガラスの特性は、当業者には周知であり、例えば特許文献４としての米国特許第５，０７４，９１６号明細書に記載されている。この明細書によれば、生体活性ガラスは、生体組織を結びつける点で従来のソーダ石灰ケイ酸塩ガラスとは異なるものとされている。
【０００６】
生体活性ガラスとは、人体組織としっかり結びつき、その際ヒドロキシルアパタイト層が形成されるガラスのことを指す。
【０００７】
生体活性ガラスにおける欠点は、リンの割合が高く、これがガラス溶融時における製造上の問題を引き起こすことにある。
【０００８】
さらに、生体活性ガラスは、加水分解の耐性が低いために、水を含んだ媒体（水成媒体）中での粉砕に適するとしても、それはかなり限られたものでしかない。
【特許文献１】
米国特許第５，８３４，００８号明細書
【特許文献２】
国際公開第００／１５１６７号パンフレット
【特許文献３】
国際公開第００／６６０８６号パンフレット
【特許文献４】
米国特許第５，０７４，９１６号明細書
【発明の開示】
【発明が解決しようとする課題】
【０００９】
従って、本発明の課題は、生体活性ガラスないし斯かるガラスからなるガラス粉末に比べて、一層簡単に製造することができ、毒物学的にも心配が無く、しかも環境に優しい、炎症を抑えかつ傷を癒す効果のあるガラス粉末を提供することにある。
【００１０】
ガラス粉末とは、例えば粒子の大きさが１ｍｍ未満、好ましくは５００μｍ未満のガラス球、もしくは直径が１ｍｍ未満、好ましくは５００μｍ未満のグラスファイバ等、グラスファイバも含めて、任意の形態のガラス粒子を多数有した粉末のことである。
【００１１】
さらに、ガラス粉末は、肌荒れ、皮膚への刺激に対する反応、急性ならびに慢性の傷、ないしは炎症に対して、皮膚を穏やかにし、炎症を抑え、かつ傷を癒す作用をあらわす一方、人体に触れても毒物学的な心配が無く、さらに、とりわけ飲食にも適しているようなガラス組成を有するものでなければならない。
【課題を解決するための手段】
【００１２】
本発明により、上記課題は、請求項１又は請求項４又は請求項７に記載の炎症を抑えかつ傷を癒す作用を持つガラス粉末により解決される。上記ガラス粉末のガラスは、２０〜８０重量％のＳｉＯ２，０〜４０重量％のＮａ２Ｏ，０〜４０重量％のＫ２Ｏ，０〜４０重量％Ｌｉ２Ｏ，０〜４０重量％のＣａＯ，０〜４０重量％のＭｇＯ，０〜４０重量％のＡｌ２Ｏ３，０〜１重量％のＰ２Ｏ５，０〜４０重量％のＢ２Ｏ３を含有できることが好ましい。上記ガラスは、０〜３０重量％のＸＦｙ，（ここで、ＸはＬｉ，Ｎａ，Ｋ，Ｂｅ，Ｍｇ，Ｃａとすることができ、ｙ＝１又はｙ＝２である）、および／または、０〜１０重量％のＸＪｙ（ここで、ＸはＬｉ，Ｎａ，Ｋ，Ｂｅ，Ｍｇ，Ｃａとすることができ、ｙ＝１又はｙ＝２である）も含有することができることが好ましい。Ｎａ２Ｏ＋Ｋ２Ｏ＋Ｌｉ２Ｏ＋ＣａＯ＋ＭｇＯの合計が１５〜８０重量％となることが好ましい。とりわけＮａ２Ｏ＋Ｋ２Ｏ＋Ｌｉ２Ｏの合計が５〜５０重量％となることが好ましい。これとは異なり、ＣａＯ＋ＭｇＯの合計が５〜５０重量％となるものでもよい。
【００１３】
本発明によるガラス粉末は、標準的な方法を用いて大規模に工業的に製造することができる。これは、ガラス化合物を工業的に大規模で溶融することができるためである。
【００１４】
本発明によるガラス粉末は、製品（製造物）に添加することができる。加水分解の耐久性があるために、このガラス化合物は、水を含んだ粉砕媒体中でもガラス粉末に粉砕することができる。
【００１５】
炎症を抑える作用に加えて、上記ガラス粉末はさらに抗菌特性も有している。
【００１６】
ガラス粉末に粉砕される上記ガラスは、極めて純粋で清浄に製造できる。そのため、ガラス粉末は、毒物学的に心配が無く、また飲食に適している。重金属による負担は少ない。かくして、化粧製品分野での最大濃度は、好適には、Ｐｂ＜２０ｐｐｍ，Ｃｄ＜５ｐｐｍ，Ａｓ＜５ｐｐｍ，Ｓｂ＜１０ｐｐｍ，Ｈｇ＜１ｐｐｍ，Ｎｉ＜１０ｐｐｍである。
【００１７】
抗菌作用をさらに有していることによって、製品自体の保存が可能となるか、あるいは抗菌作用を外側に波及させることが可能となる。これに関する応用分野は、例えば化粧品、デオドラント製品、食料品、塗料（インキ／染料／顔料）、エナメル（ほうろう／ラッカ／マニキュア等のエナメル）、しっくい等の壁の化粧塗り材ないし清掃材料、衛生紙製品、医療製品、及び清浄器である。
【００１８】
特定の応用分野に対しては、抗菌性で炎症を抑える効果を相乗的に強めるために、例えばＡｇ，Ｃｕ，Ｚｎ等の重金属を意識的に添加することが有利である。
【００１９】
美容の分野では、肌に対する刺激性は重要になる。そのため、炎症を抑えかつ傷を癒すガラス粉末がとりわけ肌に優しい場合が好ましい。
【００２０】
本発明によるガラス粉末が特に優れているのは、このガラス粉末がガラスを含有して、このガラスが溶解特性と高温成形特性のおかげで然るべく大規模な工業的施設で生産されるのに適している点にある。
【００２１】
ガラスの処理温度ないし粘性が低いために、コストのかからない原材料を溶融時ならびに高温成形時に用いることができる。
【００２２】
溶解法によって製造する以外にも、ゾル・ゲル法もしくは反応焼結法による別の製造方法も考えられる。
【００２３】
本発明に係る所定のガラス組成を含有するガラス粉末の場合には、意外にも、炎症を抑えかつ傷を癒す作用が極めて強くなり得る。平均的なガラス粉末の粒子の大きさが小さくなればなるほど、反応性のガラス表面が増えるために、炎症を抑えかつ傷を癒す作用もそれだけ一層大きくなる。
【００２４】
意外にも、この炎症を抑えかつ傷を癒す特性は、半製品として比較的高い加水分解の耐久性を持つガラスを含んだガラス粉末においても見られる。しかしながら、粒子の大きさがもっと小さくなり、表面がもっと広くなると、反応性は劇的に高まり、これにより、以下に記載されるイオン交換により、炎症を抑えて傷を癒す効果が現れる。
【００２５】
本発明によるガラス粉末の場合、ガラス表面における反応によって、ガラスのアルカリが水成媒体のＨ＋イオンと置き換えられる。炎症を抑えて傷を癒す効果は、中でもイオンの解放、ならびに例えば表面電荷等の粒子の表面効果、そして病原菌に働くガラス粉末の抗菌作用によるものである。
【００２６】
本発明に係るイオン交換可能なガラスを含んだガラス粉末は、例えばアルカリないしアルカリ土類金属イオンと水溶液のＨ＋イオンといった金属イオン間でのイオン交換により、さらには、イオンによる細胞の成長の阻害（浸透圧、細胞の新陳代謝の妨害）により、水成媒体中における炎症を抑えて傷を癒す作用を働かせる。粒子の大きさがより小さくて表面がより広い微粒子を含んだ粉砕されたガラス粉末は、反応性の劇的な増加を示し、その結果、既に述べたイオン交換により、炎症を抑えて傷を癒す強い効果がもたらされる。この理由は、炎症を抑える作用を持つことができる（例えばカリウム）イオンの交換によるものである。このガラス粉末の炎症を抑える作用は、当業者にとっても驚くべきものであるが、それは、ガラス化合物が粉砕されてない状態では略不活性であるからである。このような略不活性の化合物を粉砕することにより、粉砕されたガラス粉末中で例えば炎症を抑える作用を表皮上に及ぼすＫ等のイオンが解放されるようにできる。このような、炎症を抑える特性は、従来技術では、常に、リンの割合が１重量％より多いような反応性ガラスからなる粉末にあるものとされてきた。というのも、炎症を抑える生体活性の作用には、常にヒドロキシルアパタイト層の形成が必要であると考えられていたからである。
【００２７】
粉砕処理によって、ガラス化合物は、粒子の大きさが１００μｍより小さなガラス粉末に粉砕することができる。粒子の大きさが５０μｍ未満ないし２０μｍ未満であることが好適であることが分かっている。特に適しているのは、粒子の大きさが１０μｍ未満及び５μｍより小さい場合である。粒子の大きさが２μｍより小さいと、特に申し分なく適していることが判明した。
【００２８】
粉砕処理は、乾式だけでなく、水を含んだ粉砕媒体ならびに水を含まない粉砕媒体を用いても行うことができる。
【００２９】
特定の効果を組み合わせるために、異なる組成ならびに粒径を有する組成範囲から様々なガラス粉末を混ぜることも同様に可能である。
【００３０】
粒子の大きさ、濃度、及び粉末の組成に応じて、１３までのｐＨ値が得られる。
【００３１】
個々のガラス粉末の特殊な性質を調節するために、組成や粒径が異なるガラス粉末の混合を相乗的に組み合わせることができる。そのため、例えば、炎症を抑えて傷を癒すガラス粉末の効果を粒子の大きさによって制御することが可能である。
【００３２】
ガラス粉末のガラスは、網目形成体としてのＳｉＯ２を、好ましくは３５〜７０重量％含有している。濃度が低くなると、加水分解の耐久性が著しく低下するため、水を含んだ媒体中でガラスがあまり溶けないようにして粉砕することはもはや保証されない。
【００３３】
Ｎａ２Ｏは、ガラスを溶解する際の融剤として用いられる。濃度が５％より小さくなると、溶解法に悪く働く。その上、炎症を抑えて傷を癒す作用を得るのに必要なイオン交換のメカニズムがもはや十分機能しなくなる。Ｎａ２Ｏ濃度が３０重量％より高くなると、それも特にＳｉＯ２の割合の低下が一緒になると、化学的な耐性もしくは加水分解の耐久性の劣化が見られるようになる。
【００３４】
イオン交換を増加させて、それで炎症を抑えて傷を癒す効果を強めるために、アルカリ酸化物及びアルカリ土類酸化物を特に添加することができる。
【００３５】
結晶化安定性の化学的な耐久性ならびに抗菌作用の制御を高めるために、Ａｌ２Ｏ３の量は、最大で８重量％まで加えることができる。
【００３６】
Ｂ２Ｏ３は網目形成体として機能し、炎症を抑えて傷を癒す作用を制御するのに用いることができる。
【００３７】
ＺｎＯは、ガラスの高温成形特性にとって重要な成分である。これにより、結晶化安定性が改善され、表面張力が高められる。加えて、炎症を抑えて傷を癒す効果も促進させることができる。ＳｉＯ２含有量が少ない場合には、結晶化安定性が高められる。炎症を抑えて傷を癒す作用を得るために、ＺｎＯを８重量％まで含有させることができる。好ましい実施形態は、４重量％未満のＺｎＯないし２重量％未満のＺｎＯを含有する。０．５重量％ないし１重量％未満、もしくは０．１重量％未満を含む実施形態がとりわけ好ましい。
【００３８】
炎症を抑えて傷を癒す母体ガラスの効果を強めるため、ＡｇＯ，ＣｕＯを作用添加物として添加することができる。
【００３９】
本発明によるガラスは、皮膚刺激作用を引き起こさない。
【００４０】
ｐＨ作用とＡｇ，ＣｕないしＺｎの溶出とが組み合わされることによって、個々の作用を足し合わせたものを遥かにしのぐような、炎症を抑えて傷を癒す作用ならびに付加的な抗菌作用の著しい向上を図ることができる。製品中に解放されたＡｇ，ＣｕないしＺｎイオンの濃度は、このとき、１ｐｐｍを遥かに下回っている。
【００４１】
ここで、Ａｇ，Ｃｕ，Ｚｎは、予め溶解時に相応の銀塩によって入れるか、もしくは溶解後にガラスをイオン交換することによっても入れることができる。
【００４２】
着色効果を得るには、例えばＦｅ２Ｏ３，ＣｏＯ，ＣｕＯ，Ｖ２Ｏ５，Ｃｒ２Ｏ５といったような着色成分を、全濃度が４重量％より少く、好ましくは１重量％より少くなるようにして、別々に、あるいは複数ガラスに添加すればよい。
【００４３】
特許請求に係る組成範囲内にあるガラスを含むガラス粉末は、衛生紙製品、化粧品、塗料、エナメル、壁塗り材、医療製品、美容関係の用途、食品添加物、ならびにデオドラント製品、発汗抑制製品、ならびに肌荒れ、急性及び慢性の傷を処置するための製品への応用といった分野に使用する際の要求を全て満たしている。
【００４４】
上記ガラス粉末の一つの特性は、意外にも明らかにされた肌に対する負担の少なさであり、これがｐＨ値の高い高濃度の場合にも得られるという点である。
【００４５】
上記ガラス粉末は、任意の適した形態で使用できる。異なる組成を有する組成範囲から様々なガラス粉末を混ぜることも同様に可能である。特定の効果を組み合わせるために、さらに別のガラス粉末を混ぜることもやはり可能である。
【００４６】
フッ素等の成分を、応用分野に応じて合計で５重量％の濃度までガラスに添加することができる。
【００４７】
本発明に係るガラス粉末からなる本発明において記載されたガラスは、粉砕（磨砕）によって得られ、水に溶けないか又は溶け難い。このガラス粉末は、まず基本的に、イオン交換もしくはイオン溶出によって効果を発揮する。これは、表面反応、ｐＨ値増加、及び金属イオンの解放と結びついたものである。
【００４８】
驚くことに、本発明に係るガラス粉末は、従来技術に記載された生体活性ガラスのグループもしくは斯かるガラスから製造されたガラス粉末に比べて、炎症を抑えて傷を癒す一層高い効果を示す。
【発明を実施するための最良の形態】
【００４９】
以下に、本発明を実施例と図面に基づき説明する。
【００５０】
〔実施例〕
石英ガラスるつぼの中で原材料からガラスを溶融し、リボンに加工した。このリボンを乾式磨砕により粒子の大きさがｄ５０＝４μｍの粉末になるまでさらに加工した。
【００５１】
表２には、本発明に係るガラス粉末に粉砕できるガラスの組成と特性が与えられている。これらの組成は、酸化物ベースの重量％における合成値に基づいている。
【００５２】
【表１】
2005501113.tif 000002
【００５３】
【表２】
2005501113.tif 000003
【００５４】
表１には、生体活性ガラスＶ１，Ｖ２及びＶ３の比較例が示されている。表２は実施例Ａ１〜Ａ７を示す。
【００５５】
特に、大規模な工業施設で溶融できるために商業的に利用可能、かつ簡単に製造可能なのは、以下の成分を含有しているようなガラスである。なお、成分は、酸化物ベースに基づいた重量％で与えられている。
【００５６】
すなわち、ＳｉＯ２：６８〜７５重量％，Ｎａ２Ｏ：１０〜２０重量％，Ａｌ２Ｏ３：０〜３重量％，ＣａＯ：５〜１５重量％，ＭｇＯ：０〜１０重量％である。このようなガラスは、磨砕後、炎症を抑えしかも傷を癒す効果を示す。これは当業者にとっては驚きである。というのも、酸化物ベースに基づいたリンの割合が１重量％より小さいガラス、例えばソーダ石灰ガラスは、ガラスに比べて遥かに不活性であるからである。リンの割合が１重量％を上回るリン含有ガラスしか、炎症を抑える作用は無いものとみなされていた。これは、これらのガラスは非常に反応性が高いと一般に思われているからである。
【００５７】
全てのガラス、とりわけ上に挙げられた組成の適したガラスは、微量要素および／または通常量の一般の清澄剤を含有していてもよい。微量要素は、例えば、ガラス中に含まれるＦｅ２Ｏ３ないしＫ２Ｏ等の不純物；通常の清澄剤Ａｓ２Ｏ３，Ｓｂ２Ｏ３等である。
ネズミに対する調査は、炎症を抑えて傷を癒す効果が生体活性ガラスより優れていることを示している。実験は、その都度一匹のネズミを使って３つの測定個所において行った。ガラス粉末として、検査される作用物質Ａ．１，Ｖ．１，Ｖ．２及びＶ．３を、ＤＡＣベースクリーム（DAC-Basiscreme）内において１０重量％の量にして投与した。作用物質が入ったＤＡＣクリームとの比較のために、作用材料の入っていないＤＡＣベースクリームも投与した。
【００５８】
図１には、表皮を介して失われる水分によって測定された表面の傷の再生／回復、つまり表皮の保護機能の再生／回復の時間的な推移が示されている。表面の傷は、テープストリッピングにより予め傷をつけることによって得たものである。テープストリッピングとは、粘着テープを付着させてから剥がすことによって皮膚の最上層を傷つけるというものである。
【００５９】
図１から、本発明によるガラス組成を有するガラス粉末の場合の２４時間後の皮膚の保護機能の回復（再生）が、生体活性ガラス粉末Ｖ１を用いた場合に比べておよそ１０％優れていることが分かる。生体活性ガラス粉末Ｖ．２及びＶ．３、ならびに比較試料としての作用物質無しのＤＡＣクリームは、保護機能が明らかにもっと遅く再生することを示している。比較実験は、所定のガラス組成を有して炎症を抑えかつ傷を癒す本発明のガラス粉末の、生体活性ガラス粉末より優った効果を示している。さらに、本発明によるガラス粉末は、抗菌作用も有している。これについては、粒径ｄ５０が４μｍの実施例Ａ１に関して、欧州医薬品解説書（Europ. Pharmakopoe）（第３版）に従い表３に与えられている。
【００６０】
【表３】
2005501113.tif 000004
【００６１】
炎症を抑えかつ傷を癒す効果のあるガラス粉末は、食品添加物として、さらに、とりわけ皮膚への刺激を低減するため化粧品およびデオドラント製品に用いることできるが、これに限られることなく、医療製品に、それも特に傷口の手当てならびに処置、プラスチック及びポリマー、衛生紙製品、塗料内、エナメル、ならびに洗浄剤内に用いることができる。
【図面の簡単な説明】
【００６２】
【図１】傷つけた後の表皮の保護機能の回復を示す図である。
【図１】
2005501113.tif 000005
【国際公開パンフレット】
2005501113.tif 000006
2005501113.tif 000007
2005501113.tif 000008
2005501113.tif 000009
2005501113.tif 000010
2005501113.tif 000011
2005501113.tif 000012
2005501113.tif 000013
2005501113.tif 000014
2005501113.tif 000015
2005501113.tif 000016
2005501113.tif 000017
2005501113.tif 000018
2005501113.tif 000019
2005501113.tif 000020
2005501113.tif 000021
2005501113.tif 000022
2005501113.tif 000023
【手続補正書】
【提出日】平成15年12月2日(2003.12.2)
【手続補正１】
【補正対象書類名】特許請求の範囲
【補正対象項目名】全文
【補正方法】変更
【補正の内容】
【特許請求の範囲】
【請求項１】
ガラス粉末のガラスが酸化物ベースの重量％で以下の成分：
２０〜８０重量％ＳｉＯ２
０〜４０重量％Ｎａ２Ｏ
０〜４０重量％Ｋ２Ｏ
０〜４０重量％Ｌｉ２Ｏ
０〜４０重量％ＣａＯ
０〜４０重量％ＭｇＯ
０〜４０重量％Ａｌ２Ｏ３
０      重量％Ｐ２Ｏ５
０〜４０重量％Ｂ２Ｏ３
０〜１０重量％ＺｎＯ
及び場合により通常量における通常の清澄剤および／または微小要素
を有し、このとき、Ｎａ２Ｏ＋Ｋ２Ｏ＋Ｌｉ２Ｏ＋ＣａＯ＋ＭｇＯの合計が１５〜８０重量％の量とされ、該ガラス粉末のガラスにＡｇが含まれておらず、該ガラス粉末のガラスの粒子の大きさが平均で１００μｍ未満、好ましくは５０μｍ未満、特に好ましくは２０μｍ未満とされている、炎症を抑えかつ傷を癒す効果のあるガラス粉末。
【請求項２】
Ｎａ２Ｏ＋Ｋ２Ｏ＋Ｌｉ２Ｏの合計が５〜５０重量％の量とされていることを特徴とする請求項１に記載の炎症を抑えかつ傷を癒す効果のあるガラス粉末。
【請求項３】
ＣａＯ＋ＭｇＯの合計が５〜５０重量％の量とされていることを特徴とする請求項１に記載の炎症を抑えかつ傷を癒す効果のあるガラス粉末。
【請求項４】
ガラス粉末のガラスが酸化物ベースの重量％で以下の成分：
６８〜７５重量％ＳｉＯ２
１０〜２０重量％Ｎａ２Ｏ
５〜１５重量％ＣａＯ
０〜１０重量％ＭｇＯ
０〜３重量％Ａｌ２Ｏ３
０      重量％Ｐ２Ｏ５
及び場合により通常量における通常の清澄剤および／または微小要素
を有し、該ガラス粉末のガラスの粒子の大きさが平均で１００μｍ未満、好ましくは５０μｍ未満、特に好ましくは２０μｍ未満とされている、炎症を抑えかつ傷を癒す効果のあるガラス粉末。
【請求項５】
前記ガラス粉末のガラスは、ＸがＬｉ，Ｎａ，Ｋ，Ｂｅ，Ｍｇ，Ｃａとなることができかつｙ＝１又はｙ＝２であるときに、０〜３０重量％のＸＦｙをさらに有していることを特徴とする請求項１から請求項４のいずれか１項に記載の炎症を抑えかつ傷を癒す効果のあるガラス粉末。
【請求項６】
前記ガラス粉末のガラスは、ＸがＬｉ，Ｎａ，Ｋ，Ｂｅ，Ｍｇ，Ｃａとなることができかつｙ＝１又はｙ＝２であるときに、０〜１０重量％のＸＪｙをさらに有していることを特徴とする請求項１から請求項５のいずれか１項に記載の炎症を抑えかつ傷を癒す効果のあるガラス粉末。
【請求項７】
ガラス粉末のガラスが酸化物ベースの重量％で以下の成分：
２０〜８０重量％ＳｉＯ２
０〜３０重量％Ｎａ２Ｏ
０〜３０重量％Ｋ２Ｏ
０〜３０重量％ＣａＯ
０〜３０重量％ＭｇＯ
０〜３０重量％Ａｌ２Ｏ３
０      重量％Ｐ２Ｏ５
０〜４０重量％Ｂ２Ｏ３
及び場合により通常量における通常の清澄剤および／または微小要素
を有し、該ガラス粉末のガラスにＡｇが含まれておらず、該ガラス粉末のガラスの粒子の大きさが平均で１００μｍ未満、好ましくは５０μｍ未満、特に好ましくは２０μｍ未満とされている、炎症を抑えかつ傷を癒す効果のあるガラス粉末。
【請求項８】
前記ガラス粉末のガラスは、次の元素：Ｃｕ，Ｚｎ、のグループから選択された重金属イオンをさらに有していることを特徴とする請求項１から請求項７のいずれか１項に記載の炎症を抑えかつ傷を癒す効果のあるガラス粉末。
【請求項９】
前記ガラス粉末のガラスは、Ａｇをさらに有していることを特徴とする請求項４から請求項６のいずれか１項に記載の炎症を抑えかつ傷を癒す効果のあるガラス粉末。
【請求項１０】
前記ガラス粉末のガラスは、重金属を含まず、特にＣｕ，Ｚｎを含有していないことを特徴とする請求項１から請求項７のいずれか１項に記載の炎症を抑えかつ傷を癒す効果のあるガラス粉末。
【請求項１１】
前記ガラス粉末のガラスは、Ａｇを含有していないことを特徴とする請求項４から請求項６のいずれか１項に記載の炎症を抑えかつ傷を癒す効果のあるガラス粉末。
【請求項１２】
平均した前記ガラス粒子の大きさは１０μｍ未満とされていることを特徴とする請求項１から請求項１１のいずれか１項に記載の炎症を抑えかつ傷を癒す効果のあるガラス粉末。
【請求項１３】
平均した前記ガラス粒子の大きさは５μｍ未満とされていることを特徴とする請求項１から請求項１１のいずれか１項に記載の炎症を抑えかつ傷を癒す効果のあるガラス粉末。
【請求項１４】
平均した前記ガラス粒子の大きさは１μｍ未満とされていることを特徴とする請求項１から請求項１１のいずれか１項に記載の炎症を抑えかつ傷を癒す効果のあるガラス粉末。
【請求項１５】
化粧品に用いる請求項１から請求項１４のいずれか１項に記載の炎症を抑えかつ傷を癒す効果のあるガラス粉末の使用方法。
【請求項１６】
デオドラント製品に用いる請求項１から請求項１４のいずれか１項に記載の炎症を抑えかつ傷を癒す効果のあるガラス粉末の使用方法。
【請求項１７】
医療製品ならびに薬品に用いる請求項１から請求項１４のいずれか１項に記載の炎症を抑えかつ傷を癒す効果のあるガラス粉末の使用方法。
【請求項１８】
プラスチック及びポリマーに用いる請求項１から請求項１４のいずれか１項に記載の炎症を抑えかつ傷を癒す効果のあるガラス粉末の使用方法。
【請求項１９】
衛生紙製品の分野に用いる請求項１から請求項１４のいずれか１項に記載の炎症を抑えかつ傷を癒す効果のあるガラス粉末の使用方法。
【請求項２０】
食品に用いる請求項１から請求項１４のいずれか１項に記載の炎症を抑えかつ傷を癒す効果のあるガラス粉末の使用方法。
【請求項２１】
洗浄剤に用いる請求項１から請求項１４のいずれか１項に記載の炎症を抑えかつ傷を癒す効果のあるガラス粉末の使用方法。
【請求項２２】
発汗抑制製品に用いる請求項１から請求項１４のいずれか１項に記載の炎症を抑えかつ傷を癒す効果のあるガラス粉末の使用方法。
【請求項２３】
塗料及びラッカに用いる請求項１から請求項１４のいずれか１項に記載の炎症を抑えかつ傷を癒す効果のあるガラス粉末の使用方法。
【請求項２４】
皮膚に対する刺激による反応、急性及び慢性の傷を処置するための製品に用いる請求項１から請求項１４のいずれか１項に記載の炎症を抑えかつ傷を癒す効果のあるガラス粉末の使用方法。
【請求項２５】
原材料からガラスを溶融し、
溶融したガラスをリボンへと加工し、
前記リボンをガラス粉末に粉砕し、このとき、粒子の大きさを平均で１００μｍ未満、好ましくは５０μｍ未満、特に好ましくは２０μｍ未満とする工程を有する請求項１から請求項１４のいずれか１項に記載の炎症を抑えかつ傷を癒す効果のあるガラス粉末を製造する方法。
【国際調査報告】
2005501113.tif 000024
2005501113.tif 000025
2005501113.tif 000026
2005501113.tif 000027
2005501113.tif 000028
2005501113.tif 000029